(57)【要約】      （修正有）【課題】  ストレッチ性及び表面平滑性に優れた織物、特に裏地に好適なストレッチ織物を製造する方法を提供する。【解決手段】  二種以上のポリエステル成分からなり、少なくとも一成分がポリトリメチレンテレフタレートである潜在捲縮発現性ポリエステル繊維マルチフィラメント原糸を、経糸及び緯糸の少なくとも一方に用いたストレッチ織物を製造するに際し、織物を１２〜４５％幅入れさせながら、５０〜１００℃でオープンソーパー精練機を用いて精練し、かつ、染色工程に入る前に２〜３０％幅出し熱セットを行うことを特徴とするストレッチ織物の製造方法。【選択図】  なし【特許請求の範囲】
【請求項１】
二種以上のポリエステル成分からなり、少なくとも一成分がポリトリメチレンテレフタレートである潜在捲縮発現性ポリエステル繊維マルチフィラメント原糸を、経糸及び緯糸の少なくとも一方に用いたストレッチ織物を製造するに際し、織物を１２〜４５％幅入れさせながら、５０〜１００℃でオープンソーパー精練機を用いて精練し、かつ、染色工程に入る前に２〜３０％幅出し熱セットを行うことを特徴とするストレッチ織物の製造方法。
【請求項２】
染色工程に入る時点で生機に対し１０〜３０％幅入れされてなることを特徴とする請求項１に記載のストレッチ織物の製造方法。
【発明の詳細な説明】
【技術分野】
【０００１】
本発明は、ストレッチ織物の製造方法に関する。更に詳しくは、ストレッチ性及び表面平滑性に優れたストレッチ織物、特に、裏地に好適なストレッチ織物を製造する方法に関する。
【背景技術】
【０００２】
プレバルキーにより構成する繊維間で捲縮の位相をずらした潜在捲縮発現性ポリエステル繊維を用いることにより、ストレッチ性及び表面平滑性に優れた織物が知られている。（例えば、特許文献１参照）。
しかしながら、この織物はプレバルキーされた嵩高い繊維を用いているために、捲縮加工糸使いと同様、厚ぼったさ（地厚感）を有する。また平滑性、薄地、軽量、良好な風合いが要求される裏地用途に用いる場合には改善が必要である。
【０００３】
また、特許文献２には、直接紡糸延伸法で製造された、少なくとも一成分がポリトリメチレンテレフタレートである潜在捲縮発現性ポリエステル繊維マルチフィラメント原糸を、経糸及び緯糸の少なくとも一方に用いたストレッチ織物を製造するに際し、織物を８〜３０％幅入れさせながら、６０〜１００℃でオープンソーパー精練機を用いて精練することを特徴とするストレッチ織物の製造方法が開示されている。
しかし、直接紡糸延伸法以外の方法で製造された潜在捲縮発現性ポリエステル繊維マルチフィラメントを用いる場合にこの方法を適用させることはできず、また、精練により幅入れするだけでは急激な収縮により表面品位の乱れが生じやすい。特に高ストレッチを得る為に精練での幅入れ率を１８％以上にした場合には品位の低下が起こり易くなるという問題を有していた。
【特許文献１】特開２００２−０６１０３１号公報
【特許文献２】特開２００４−３０８０５３号公報
【発明の開示】
【発明が解決しようとする課題】
【０００４】
本発明の課題は、厚ぼったさ（地厚感）がなく、ストレッチ性及び表面平滑性に優れた織物を提供することにある。
【課題を解決するための手段】
【０００５】
本発明者らは、前記課題を解決すべく鋭意検討した結果、精練での幅入れ率を高めても染色前に特定条件で幅出し熱セットを行うことでストレッチ性と表面平滑性の双方を満足することを見出し、本発明を完成させるに至った。
【０００６】
すなわち、本発明は以下の通りである。
（１）二種以上のポリエステル成分からなり、少なくとも一成分がポリトリメチレンテレフタレートである潜在捲縮発現性ポリエステル繊維マルチフィラメント原糸を、経糸及び緯糸の少なくとも一方に用いたストレッチ織物を製造するに際し、織物を１２〜４５％幅入れさせながら、５０〜１００℃でオープンソーパー精練機を用いて精練し、かつ、染色工程に入る前に２〜３０％幅出し熱セットを行うことを特徴とするストレッチ織物の製造方法。
（２）染色工程に入る時点で生機に対し１０〜３０％幅入れされてなることを特徴とする上記（１）に記載のストレッチ織物の製造方法。
【発明の効果】
【０００７】
本発明によれば、ストレッチ性及び表面平滑性に優れた織物、特に裏地に好適なストレッチ織物を製造することが可能になる。
【発明を実施するための最良の形態】
【０００８】
本発明について、以下に詳細に説明する。
本発明における潜在捲縮発現性ポリエステル繊維とは、少なくとも二種のポリエステル成分で構成（具体的にはサイドバイサイド型又は偏芯芯鞘型に接合されたものが多い）されているものであり、熱処理によって捲縮を発現するものである。二種のポリエステル成分の複合比（一般的に質量％で７０／３０〜３０／７０の範囲内のものが多い）、接合面形状（直線又は曲線形状のものがある）は特に限定されない。又、総繊度は３０〜１６５ｄｔｅｘ（デシテックス：以下同様の表現とする）、単糸繊度は０．３〜３ｄｔｅｘが好ましく用いられるがこれに限定されるものではない。
【０００９】
本発明における潜在捲縮発現性ポリエステル繊維は、少なくとも一成分がポリトリメチレンテレフタレートであることに特徴がある。
具体的には、特開２００１−４０５３７号公報に開示されているようなポリトリメチレンテレフタレートを一成分とするものがある。
【００１０】
即ち、二種のポリエステルポリマーをサイドバイサイド型又は偏芯芯鞘型に接合された複合繊維であり、サイドバイサイド型の場合、二種のポリエステルポリマーの溶融粘度比が、１．００〜２．００が好ましく、偏芯芯鞘型の場合は、鞘ポリマーと芯ポリマーのアルカリ減量速度比は、３倍以上鞘ポリマーが速いことが好ましい。具体的なポリマーの組み合わせとしては、ポリトリメチレンテレフタレートとポリエチレンテレフタレート（テレフタル酸を主たるジカルボン酸とし、エチレングリコールを主たるグリコール成分とするポリエステルであり、ブタンジオール等のグリコール類やイソフタル酸、２．６−ナフタレンジカルボン酸等のジカルボン酸等を共重合してもよい。又、他ポリマー、艶消剤、難燃剤、帯電防止剤、顔料等の添加剤を含有してもよい。）並びにポリトリメチレンテレフタレートとポリフブチレンテレフタレート（テレフタル酸を主たるジカルボン酸とし、１．４−ブタンジオールを主たるグリコール成分とするポリエステルであり、エチレングリコール等のグリコール類やイソフタル酸、２．６−ナフタレンジカルボン酸等のジカルボン酸等を共重合してもよい。又、他ポリマー、艶消剤、難燃剤、帯電防止剤、顔料等の添加剤を含有してもよい。）が好ましく、特に捲縮の内側にポリトリメチレンテレフタレートが配置されると好ましい。
【００１１】
このように、潜在捲縮発現性ポリエステル繊維を構成するポリエステル成分の少なくとも一方がポリトリメチレンテレフタレートであるものとしては、上記特開２００１−４０５３７号公報以外にも、特公昭４３−１９１０８号公報、特開平１１−１８９９２３号公報、特開２０００−２３９９２７号公報、特開２０００−２５６９１８号公報、特開２０００−３２８３８２号公報、特開２００１−８１６４０号公報等には、第一成分がポリトリメチレンテレフタレートであり、第二成分がポリトリメチレンテレフタレート、ポリエチレンテレフタレート、ポリブチレンテレフタレート等のポリエステルを並列的あるいは偏芯的に配置したサイドバイサイド型又は偏芯鞘芯型に複合紡糸したものが開示されており、本発明に好ましく用いることができる。特にポリトリメチレンテレフタレートと共重合ポリトリメチレンテレフタレートの組み合わせや、極限粘度の異なる二種類のポリトリメチレンテレフタレートの組み合わせが好ましい。
【００１２】
さらに、潜在捲縮発現性ポリエステル繊維の初期引張抵抗度が１０〜３０ｃＮ／ｄｔｅｘであると好ましく、特に２０〜３０ｃＮ／ｄｔｅｘさらに２０〜２７ｃＮ／ｄｔｅｘがよい。尚、１０ｃＮ／ｄｔｅｘ未満のものは製造困難である。又、顕在捲縮の伸縮伸長率は１０〜１００％であると好ましく、特に１０〜８０％より好ましくは１０〜６０％である。更に、顕在捲縮の伸縮弾性率は８０〜１００％であることが好ましく、特に８５〜１００％より好ましくは８５〜９７％である。
【００１３】
さらに、１００℃における熱収縮応力が０．１〜０．５ｃＮ／ｄｔｅｘであることが好ましく、特に０．１〜０．４ｃＮ／ｄｔｅｘさらに０．１〜０．３ｃＮ／ｄｔｅｘであることが好ましい。１００℃における熱収縮応力は、布帛の精練、染色工程において捲縮を発現させるための重要な要件である。すなわち、布帛の拘束力に打ち勝って捲縮が発現するためには、１００℃における熱収縮応力が０．１ｃＮ／ｄｔｅｘ以上であることが好ましい。
熱水処理後の伸縮伸長率は１００〜２５０％であることが好ましく、より好ましくは１５０〜２５０％特に１８０〜２５０％である。熱水処理後の伸縮弾性率は９０〜１００％であることが好ましく、より好ましくは９５〜１００％である。
【００１４】
このような特性を有する潜在捲縮発現性ポリエステル繊維としては、固有粘度の異なる２種類のポリトリメチレンテレフタレートが互いにサイドバイサイド型に複合された単糸から構成された複合繊維があげられる。
２種類のポリトリメチレンテレフタレートの固有粘度差は０．０５〜０．５０（ｄｌ／ｇ）であることが好ましく、特に０．１〜０．４５（ｄｌ／ｇ）、さらに０．１５〜０．４５（ｄｌ／ｇ）がよい。例えば高粘度側の固有粘度を０．７〜１．３（ｄｌ／ｇ）から選択した場合には、低粘度側の固有粘度は０．５〜１．１（ｄｌ／ｇ）から選択されるのが好ましい。
【００１５】
また、この複合繊維自体の固有粘度即ち平均固有粘度は、０．７〜１．２（ｄｌ／ｇ）がよく、０．８〜１．２（ｄｌ／ｇ）がより好ましい。特に０．８５〜１．１５（ｄｌ／ｇ）が好ましく、さらに０．９〜１．１（ｄｌ／ｇ）がよい。
なお、本発明でいう固有粘度の値は、使用するポリマーではなく、紡糸されている糸の粘度を指す。この理由は、ポリトリメチレンテレフタレート特有の欠点としてポリエチレンテレフタレート等と比較して熱分解が生じ易く、高い固有粘度のポリマーを使用しても熱分解によって固有粘度が著しく低下し、複合マルチフィラメントにおいては両者の固有粘度差を大きく維持することが困難であるためである
【００１６】
ここで、ポリトリメチレンテレフタレートは、トリメチレンテレフタレート単位を主たる繰り返し単位とするポリエステルであり、トリメチレンテレフタレート単位を約５０モル％以上好ましくは７０モル％以上、さらには８０モル％以上、さらに好ましくは９０モル％以上のものをいう。従って、第三成分として他の酸成分及び／又はグリコール成分の合計量が、約５０モル％以下好ましくは３０モル％以下、さらには２０モル％以下、さらに好ましくは１０モル％以下の範囲で含有されたポリトリメチレンテレフタレートを包含する。
【００１７】
ポリトリメチレンテレフタレートは、テレフタル酸又はその機能的誘導体と、トリメチレングリコール又はその機能的誘導体とを、触媒の存在下で、適当な反応条件下に結合せしめることにより合成される。この合成過程において、適当な一種又は二種以上の第三成分を添加して共重合ポリエステルとしてもよいし、又、ポリエチレンテレフタレート、ポリブチレンテレフタレート等のポリトリメチレンテレフタレート以外のポリエステル、ナイロンとポリトリメチレンテレフタレートを別個に合成した後、ブレンドしたりしてもよい。ブレンドする際のポリトリメチレンテレフタレートの含有率は質量％で５０％以上である。
【００１８】
添加する第三成分としては、脂肪族ジカルボン酸（シュウ酸、アジピン酸等）、脂環族ジカルボン酸（シクロヘキサンジカルボン酸等）、芳香族ジカルボン酸（イソフタル酸、ソジウムスルホイソフタル酸等）、脂肪族グリコール（エチレングリコール、１，２−プロピレングリコール、テトラメチレングリコール等）、脂環族グリコール（シクロヘキサンジメタノール等）、芳香族を含む脂肪族グリコール（１，４−ビス（β−ヒドロキシエトキシ）ベンゼン等）、ポリエーテルグリコール（ポリエチレングリコール、ポリプロピレングリコール等）、脂肪族オキシカルボン酸（ω−オキシカプロン酸等）、芳香族オキシカルボン酸（Ｐ−オキシ安息香酸等）等がある。又、１個又は３個以上のエステル形成性官能基を有する化合物（安息香酸等又はグリセリン等）も重合体が実質的に線状である範囲内で使用出来る。
【００１９】
さらに二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
潜在捲縮発現性ポリエステル繊維の紡糸については、例えば上記の各種特開に開示されており、例えば、３０００ｍ／分以下の巻取り速度で未延伸糸を得た後、２〜３．５倍程度で延撚する方法が好ましいが、紡糸−延撚工程を直結した直延法（スピンドロー法）、巻取り速度５０００ｍ／分以上の高速紡糸法（スピンテイクアップ法）を採用しても良い。
【００２０】
又、繊維の形態は、マルチフィラメント糸条であり、長さ方向に均一なものや太細のあるものでもよく、断面においても丸型、三角、Ｌ型、Ｔ型、Ｙ型、Ｗ型、八葉型、偏平（扁平度１．３〜４程度のもので、Ｗ型、Ｉ型、ブ−メラン型、波型、串団子型、まゆ型、直方体型等がある）、ドッグボーン型等の多角形型、多葉型、中空型や不定形なものでもよい。
ポリトリメチレンテレフタレート繊維の単糸繊度は、０．３〜３ｄｔｅｘである必要があり、より好ましくは０．５〜２．５ｄｔｅｘである。単糸繊度が０．３ｄｔｅｘ未満となると製織性が低下する傾向にあり、３ｄｔｅｘを超えると織物が粗硬な風合いとなってくる。また、経糸もしくは緯糸として用いる際の糸の太さは、４０ｄｔｅｘ以上とすることで、裏地として実用に供し得る引裂強力を得ることができ、１１０ｄｔｅｘ以上では裏地として厚くなりすぎ、従って、４０〜１１０ｄｔｅｘであることが好ましい。
【００２１】
本発明は、このような潜在捲縮発現性ポリエステル繊維マルチフィラメント原糸を経糸及び／又は緯糸に用いて織物を構成するものであり、交織する際の相手素材は制限されるものでなく、例えば、キュプラレーヨン、ビスコースレーヨン、アセテート繊維、ポリエチレンテレフタレート繊維、ナイロン繊維等、所望に応じて適宜選定することができる。
織物の組織としては、平織組織、綾織組織、朱子織組織をはじめ、それらから誘導された各種の変化組織を適用することができる。
【００２２】
織物生機の経糸本数及び緯糸本数は、ストレッチ性、品位及び品質に影響を与える。経糸本数が少ないほど、ストレッチ性が発現しやすくなり、経糸本数が多いと楊柳、シボ等の品位欠点の発生を抑制できる。緯糸についても本数が少ないほどストレッチ性が発現しやすく、本数が多いとメズレや引裂強力低下等品位、品質欠点の発生を抑制できる。これらの特徴と、織物組織、繊度、製品のストレッチ性、品位、品質を考慮して本数は適宜選定すればよい。使用される潜在捲縮発現性ポリエステル繊維マルチフィラメント原糸繊度が５６ｄｔｅｘの場合、緯糸密度は９０〜１２０本／ｉｎが好ましく、７０ｄｔｅｘの場合、８０〜１１０本／ｉｎが好ましい。経糸密度も使用する糸の太さにより変わるが、５６ｄｔｅｘの場合は１００〜１８０本／ｉｎ、３３ｄｔｅｘの場合、経糸密度１６０〜２５０本／ｉｎが好ましい。
【００２３】
本発明でいうストレッチ織物の製織は、レピア、ウォータージェット、エアージェットなどにより生機製織可能である。
本発明の特徴は、潜在捲縮発現性ポリエステル繊維マルチフィラメント原糸で構成された織物を１２〜４５％幅入れさせながら、５０〜１００℃でオープンソーパー精練機を用いて精練し、かつ、染色工程に入る前に２〜３０％幅出し熱セットを行うことにある。
【００２４】
オープンソーパー精練機によるストレッチ発現機構を説明する。潜在捲縮発現性ポリエステル繊維マルチフィラメント原糸を用いて製織した織物（生機）をオ−プンソーパー精練機に導入し、５０〜１００℃の精練液中に浸漬すると、この精練液の熱によって捲縮が発現する。この発現した捲縮によって織物にストレッチが付与される。したがって、捲縮発現量が少ない場合には織物のストレッチ性は低いものとなる。逆に捲縮発現量が多すぎるとストレッチ性は充分となるものの楊柳、シボ欠点が発生し品位、風合い不良の織物となってしまう。捲縮発現量はオープンソーパー精練時の幅入れ率によって制御可能であり、幅入れ率が１２％未満では高いストレッチ性が得られず、幅入れ率が４５％を超えると楊柳、シボ欠点が生じやすく品位不良となりやすい。したがって、１２〜４５％幅入れさせながら、５０〜１００℃でオープンソ−パー精練機にて精練処理することが重要である。ストレッチ性、織物品位及び織物の物性面から、オープンソーパー精練の温度条件は７０〜１００℃、幅入れ率は２０〜４０％がより好ましい。
【００２５】
潜在捲縮発現性ポリエステル繊維マルチフィラメント原糸で構成された織物を、一般的な液流染色機やソフサー精練機を用いて処理する場合、織物にストレッチ性を付与することはできるが、シボや楊柳が発現しやすく、織物の表面平滑性や品位が劣る。この理由は、織物がほとんど拘束を受けない状態で、かつ、揉布作用が加わった状態で処理が行われる為、過剰な捲縮が発現し、過大な幅入れが起こるためである。
【００２６】
一方、抱角の大きなロ−ルが多数配列されたオープンソーパー精練機を用いて精練する場合には、それらのロールによって織物の幅方向は高度な拘束を受け、また経方向もこれらのロールを多数通過することにより張力を受ける。この様な拘束下で織物が精練処理される為、過剰な捲縮発現及び幅入れが抑制され、楊柳やシボのない表面平滑性に優れた織物を得ることができる。さらに、潜在捲縮発現性ポリエステル繊維マルチフィラメント原糸を用いる為、高いストレッチ性を併せ持った織物を得ることができる。
【００２７】
以上述べたように、本発明は、織物の幅方向を拘束した拡布状態で、かつ、経方向に緊張した状態で処理できるオープンソーパー精練の特徴を活かすことによって、はじめて高いストレッチ性と表面平滑性を兼ね備えた織物が得られるのである。
さらに本発明はオープンソーパー精練の後、シュリンクサーファードライヤー、ショートループドライヤー、シリンダ−乾燥装置などで乾燥させ、その後、染色工程に入る前に２〜３０％の幅出し熱セットを行うことを特徴としている。幅出し熱セットの幅出し率は染色工程に入る時点で生機に対し１０〜３０％幅入れ状態になるように調整するのが好ましい。オープンソーパー精練で十分に巾入れを行い、幅出し熱セットで幅を調整することにより表面品位を格段に高め、かつ、仕上げ段階では十分なストレッチ性を発揮させることができる。
【００２８】
１２〜４５％幅入れさせながら、オープンソーパー精練を行い、熱セットなし、あるいは有り幅での熱セットを行い、染色工程に入った場合にはストレッチ性は得られるがオープンソーパー精練での急な幅入れにより表面品位の低下を招く。オープンソーパー精練の後、染色工程に入る前に２〜３０％の幅出し熱セットを行うことで急な幅入れによっておこる不均一な表面状態を回避できる。
幅出し熱セットはピンテンターなどを用い、１６０〜１８０℃で行うことが好ましい。処理時間は３０秒〜２分程度が適当である。
本発明の方法によって、表面平滑性に優れ、ストレッチ率が１０％以上のストレッチ織物を好適に得ることができる。より好ましくは１２％以上、特に好ましくは１５％以上である。ストレッチ率の上限は特に限定されないが、２５％以下が好ましい。
【００２９】
本発明の方法で得られたストレッチ織物は、通常の染色仕上げ工程が行え、染色については、液流染色機、エアフロー染色機など任意の染色機が使用でき、場合によっては染色前に、ソフト化、薄地化のためアルカリ減量も行える。また、通常繊維加工に用いられる樹脂加工、柔軟加工、吸水加工、制電加工、抗菌加工、撥水加工や酵素処理などの加工を必要に応じて行い仕上げセットを行い、仕上げセットはセット温度、時間は１６０〜１９０℃、３０〜９０秒とし、巾設定は規格巾に設定するが、洗濯などによる寸法安定性を考慮して仕上げセットによる巾出し率は、染色シワとり程度に収めるのが好ましい。
【実施例】
【００３０】
以下、実施例により本発明を詳述するが、本発明はこれら実施例に何ら限定されるものではない。
本発明において実施例に使用したポリトリメチレンテレフタレートである潜在捲縮発現性ポリエステル系繊維は、以下の方法により製造した。
【００３１】
固有粘度の異なる二種類のポリトリメチレンテレフタレートをピーナツ形状の紡糸口、あるいは丸形状の紡糸高口を使用し、比率１：１でサイドバイサイド型に押出し、紡糸温度２６５℃、紡糸速度１５００ｍ／分で未延伸糸を得、次いでホットロール温度５５℃、ホットプレート温度１４０℃、延伸速度４００ｍ／分、延伸倍率は延伸後の繊度が５６ｄｔｅｘとなるように設定して延撚し、５６ｄｔｅｘ／２４ｆのサイドバイサイド型複合マルチフィラメントを得た。得られた複合マルチフィラメントの固有粘度は高粘度側が［η］＝１．２６、低粘度側が［η］＝０．９２であった。なお、固有粘度の測定は以下の方法により測定した。
固有粘度［η］（ｄｌ／ｇ）は、次式の定義に基づいて求められる値である。
［η］＝ｌｉｍ（ηｒ−１）／Ｃ
Ｃ→０
定義中のηｒは純度９８％以上のｏ−クロロフェノール溶媒で溶解したポリトリメチレンテレフタレート糸又はポリエチレンテレフタレート糸の稀釈溶液の３５℃での粘度を、同一温度で測定した上記溶媒の粘度で除した値であり、相対粘度と定義されているものである。Ｃはｇ／１００ｍｌで表されるポリマー濃度である。
【００３２】
なお、固有粘度の異なるポリマーを用いた複合マルチフィラメントは、マルチフィラメントを構成するそれぞれの固有粘度を測定することは困難であるので、複合マルチフィラメントの紡糸条件と同じ条件で２種類のポリマーをそれぞれ単独で紡糸し、得られた糸を用いて測定した固有粘度を、複合マルチフィラメントを構成する固有粘度とした。
【００３３】
また、裏地の外観、ストレッチ率、幅入れ率は下記により求めた。
（１）外観品位
得られた織物を、加工技術者が官能評価し、以下の基準により判定する。
◎  ；シボや楊柳がなく、極めて良好な表面平滑性を有する
○  ；シボや楊柳が散見されるが、ほぼ良好な表面平滑性を有する
×  ；シボや楊柳が発現しており、表面平滑性に劣る
（２）織物のストレッチ率
（株）カトーテック社製ＫＥＳ−ＦＢ１（商品名）を用いて、２０ｃｍ×２０ｃｍの織物試料を引張り速度＝０．２mm／秒で織物の緯方向に伸長した時の、４．９Ｎ／ｃｍ応力下での伸びより、下記の式によって求めた値である。
ストレッチ率（Ｓ）（％）＝（Ａ／２０）×１００
Ａ：４．９Ｎ／ｃｍ応力下で伸びた長さ（ｃｍ）
【００３４】
（３）幅入れ率（％）
下記の式によって求めた値である。
［（製織後の幅−精練後の幅）／製織後の幅］×１００
（４）着用感
２３％の緯伸びのあるストレッチ表地に、実施例で作製した織物を裏地として組み合わせてタイトスカート（身体のヒップ周りの寸法に対してゆとり率２％で裏地のパターンを作成）を作成して、モニター５人に着用してもらい、以下の４段階判定で官能評価を実施した。
◎：非常に良好  ○：良好  △：圧迫感強い  ×：圧迫感大又はザラツキ感大にて不適
【００３５】
（５）動摩擦係数
カトーテック（株）製のＫＥＳ−ＳＥを用いて、摩擦面寸法が１ｃｍ×１ｃｍで重量が０．２４５Ｎの摩擦子に、カナキン３号精練上がりの綿布を取り付けて、５ｃｍ／ｍｉｎの速度で固定した織物サンプルの表面上をすべらせ、その時の摩擦抵抗力から、次式によって動摩擦係数（μ）を求めた。
μ＝Ａ／Ｂ    Ａ：摩擦抵抗力の平均値（Ｎ）
Ｂ：摩擦子の重量（Ｎ）
本発明では織物の経糸方向に滑らせたときの摩擦係数と、緯糸方向に滑らせたときの摩擦係数の平均値を、裏地の動摩擦係数とした。
【００３６】
［実施例１］
経糸に５６ｄｔｅｘ／２４ｆのポリエチレンテレフタレートマルチフィラメント制電糸（無撚、糊付け糸）を用い、緯糸に上記のピーナツ断面の５６ｄｔｅｘ／２４ｆポリトリメチレンテレフタレート複合繊維を打ち込んで、経密度１２５本／２．５４ｃｍ、緯密度１１１本／２．５４ｃｍの平組織の生機を製織した。
この生機をオープンソーパー精練機を用いて、８０℃で精練処理した後、シリンダー乾燥（１２０℃）した。精練反の幅入れ率は２４％であった。次いで、温度１７０℃で1分間のピンテンター処理により１２％の幅出し熱セットを行った後、１０％の減量加工を行い、液流染色機にて１３０℃染色を行った。最後に温度１７０℃で仕上げセットを行い、ストレッチ織物を得た。
得られたストレッチ織物の評価結果を表１に示す。結果はいずれも良好であった。
【００３７】
［実施例２］
経糸に５６ｄｔｅｘ／２４ｆのポリエチレンテレフタレートマルチフィラメント制電糸（無撚、糊付け糸）を用い、緯糸に実施例１の複合繊維を打ち込んで、経１４８本／２．５４ｃｍ、緯１０５本／２．５４ｃｍの綾組織の生機を製織した。
この生機をオープンソーパー精練機を用いて９５℃で精練処理した。この時の幅入れ率は４２％であった。その後、温度１７０℃のピンテンターを用いて２７％の幅出し熱セットを行った後、液流染色機にて１３０℃染色を行った。最後に温度１７０℃で仕上げセットを行い、綾組織のストレッチ織物を得た。
得られたストレッチ織物の評価結果を表１に示す。織物のストレッチ性及び表面平滑性は良好であった。
【００３８】
［実施例３］
実施例２の加工で精練時の幅入れ率が３８％、染色前の熱セットでの幅出し率を４％とをした以外は実施例２と同様に加工し評価した。結果を表１に示す。
【００３９】
［実施例４］
経糸に５６ｄｔｅｘ／３０ｆのキュプラレーヨン原糸（無撚、糊付け糸）を用い、緯糸に丸断面の５６ｄｔｅｘ／２４ｆポリトリメチレンテレフタレート複合繊維を打ち込んで、経１２４本／２．５４ｃｍ、緯１１０本／２．５４ｃｍの平組織の交織生機を製織した。この生機をオープンソーパー精練機を用いて、９５℃で精練した後、１２０℃のシリンダー乾燥機により乾燥した。この場合の幅入れ率は１５％であった。
【００４０】
次いで、温度１７０℃で２％の幅出し熱セットを行った。熱セット後、ジッガー染色機により、複合繊維を染色し、コールドパッドバッチによりキュプラレーヨン原糸を染色した。その後、１７０℃で仕上、幅出し熱セットを行って交織ストレッチ織物を得た。
得られた交織ストレッチ織物の評価結果を表１に示す。得られた織物は高いストレッチ性を有し、かつ、キュプラとの交織により、滑り性及び風合いが特に良好なストレッチ織物が得られた。
【００４１】
［比較例１］
実施例１の生機をオープンソーパー精練機を用いて、９５℃で精練処理した後、シリンダ−乾燥（１２０℃）した。精練反の幅入れ率は１０％であった。次いで、温度１７０℃で有り幅での熱セットを行った後、１０％の減量加工を行い、液流染色機にて１３０℃染色を行った。最後に温度１７０℃で仕上げセットを行い、ストレッチ織物を得た。
表１に得られた織物の評価結果を示す。この織物は、ストレッチが不足しており伸び感に欠けるものであった。
【００４２】
［比較例２］
実施例２の織物をオープンソーパー精練機で９５℃で精練した後、シリンダ−乾燥（１２０℃）した。精練反の幅入れ率は４６％であった。次いで、温度１７０℃で有り幅での熱セットを行った後、１０％の減量加工を行い、液流染色機により１３０℃染色を実施した。最後にテンターで仕上げセット（温度１７０℃）を行い、ストレッチ織物を得た。
得られたストレッチ織物の評価結果を表１に示す。この織物は、ストレッチ性は充分発現しているが、楊柳、シボが発生しており品位に劣るものであった。
【００４３】
［比較例３］
実施例１の織物をオープンソーパー精練機で９５℃で精練した後、シリンダ−乾燥（１２０℃）した。精練反の幅入れ率は２０％であった。次いで、温度１７０℃で有り幅での熱セットを行った後、１０％の減量加工を行い、液流染色機により１３０℃染色を実施した。最後にテンターで仕上げセット（温度１７０℃）を行い、ストレッチ織物を得た。
得られたストレッチ織物の評価結果を表１に示す。この織物は、ストレッチ性は充分発現しているが、楊柳、シボが発生しており品位に劣るものであった。
【００４４】
【表１】
2007031872.tif 000002
【産業上の利用可能性】
【００４５】
本発明によれば、ストレッチ性及び表面平滑性に優れた織物を製造することが可能であり、特に裏地に好適なストレッチ織物を得ることができる。